Brevet FR3047737A1 (20170818)
REVENDICATIONS1. Suspension aqueuse de particules monocristallines d'oxyde de cérium éventuellement fonctionnalisées par de l'acide polyacrylique (PAA) comprenant de 15 à 60, de préférence de 20 à 30, motifs acide acrylique polymérisés, la valeur moyenne de la taille des particules déterminée par la technique de diffraction des rayons X (dpRx) étant comprise entre 8 et 20 nm, plus particulièrement entre 10 et 20 nm, encore plus particulièrement entre 10 et 15 nm.\n<CLM>\1\tSuspension aqueuse selon la revendication 1 dans laquelle les particules sont susceptibles d'être obtenues par le procédé comprenant les étapes suivantes : - (a) on met en contact une solution d'un sel de Ce" qui comprend en outre du Celv, avec une base, ce par quoi on obtient un précipité; - (b) on chauffe le milieu obtenu à l'étape précédente sous atmosphère inerte à une température comprise entre 60 et 95°C, au moins une des étapes (a) ou (b) étant conduite en présence d'ions nitrates; - (c) on effectue successivement mais dans un ordre quelconque une acidification et un lavage du milieu ainsi obtenu. 20\n<CLM>\1\tSuspension aqueuse selon la revendication 1 ou 2 dans laquelle les particules sont susceptibles d'être obtenues par le procédé comprenant les étapes suivantes : - (a) on met en contact sous atmosphère inerte une solution acide formée à partir de nitrate de de nitrate de Celv, avec une solution d'ammoniaque, ce par quoi on 25 obtient un précipité; - (b) on chauffe le milieu obtenu à l'étape précédente sous atmosphère inerte à une température comprise entre 60 et 95°C; - (c) on effectue successivement mais dans un ordre quelconque une acidification et un lavage du milieu ainsi obtenu. 30\n<CLM>\1\tSuspension aqueuse selon la revendication 1 ou 2 caractérisée en ce que la distribution en volume des diamètres des particules obtenue à l'aide de la technique de diffusion dynamique de la lumière présente un diamètre médian d50 compris : o entre 20 et 40 nm en l'absence de tout stabilisant organique dans la suspension 35 aqueuse ; o entre 30 et 70 nm lorsque les particules sont fonctionnalisées par le PAA. 3047737 24\n<CLM>\1\tSuspension aqueuse selon l'une des revendications précédentes caractérisée en ce que la distribution en volume des diamètres des particules obtenue à l'aide de la technique de diffusion dynamique de la lumière présente un indice de dispersion dm\n<CLM>\1\tSuspension aqueuse selon l'une des revendications précédentes dans laquelle les particules d'oxyde de cérium présentent un diamètre moyen dMET compris entre 8 et 20 15 nm, plus particulièrement entre 10 et 20 nm, encore plus particulièrement entre 10 et 15 nm, et un écart-type SMET inférieur à 35% dudit diamètre moyen, dMET et SMET étant calculés à partir d'une distribution de diamètres des particules déterminés à l'aide de la microscopie électronique par transmission (MET).\n<CLM>\1\tSuspension aqueuse selon l'une des revendications précédentes dans laquelle le PAA est sous forme acide ou basique ou bien en partie sous forme acide et basique.\n<CLM>\1\tComposition fluide formulée en phase aqueuse adaptée à la protection du bois et comprenant la suspension aqueuse selon l'une des revendications 1 à 7 ou des particules d'oxyde de cérium telles que définies à l'une des revendications 1 à\n<CLM>\1\t9. Bois protégé par un revêtement transparent qui comprend les particules telles que définies à l'une des revendications 1 à 7 ou obtenu à partir d'une composition fluide tel que définie à la revendication\n<CLM>\1\t10. Bois selon la revendication 9 caractérisé en ce que le revêtement protecteur présente une variation 4E\n<CLM>\1\tBois selon une des revendications 9 ou 10 caractérisé en ce que le revêtement protecteur présente une transparence supérieure ou égale à 90%, cette transparence étant déterminée par mesure de la transmission totale à 550 nm après application d'un 304 773 7 25 film de 100 pm de la composition fluide telle que définie à la revendication 8 sur une plaque de verre et séchage de celui-ci.\n<CLM>\1\tBois selon l'une des revendications 9 à 11 présentant un haze inférieur ou égal à 5 20%, le haze étant déterminé après application d'un film de 100 pm de la composition fluide telle que définie à la revendication 8 sur une plaque de verre et séchage de celui-ci, et étant calculé par la formule suivante : haze (%) = [% transmission diffuse/% transmission totale] formule dans laquelle la transmission totale et la transmission diffuse sont mesurées à 10 550 nm.\n<CLM>\1\tProcédé de protection du bois consistant à appliquer sur le bois la composition fluide telle que définie à la revendication\n<CLM>\1\t15\n<CLM>\1\tUtilisation de la suspension aqueuse selon l'une des revendications 1 à 7 dans la préparation d'une composition fluide formulée en phase aqueuse adaptée à la protection du bois.\n<CLM>\1\tUtilisation de la composition fluide telle que définie à la revendication 8 pour 20 protéger le bois.